【事件の表示】
　特許第３４０３３９１号「耐熱性被覆材料の使用方法およびガラス板の成形方法」の請求項１ないし４２に係る特許に対する特許異議の申立てについて、次のとおり決定する。
【結　論】
　訂正を認める。
　特許第３４０３３９１号の訂正後の請求項１ないし４０に係る特許を取り消す。
【理　由】
１．手続の経緯
　本件特許第３４０３３９１号の請求項１〜４２に係る発明についての出願は、平成１２年３月８日（パリ条約による優先権主張外国庁受理平成１１年４月９日、欧州特許庁）を国際出願日とする出願であって、平成１５年２月２８日にその発明についての特許の設定登録がなされたものである。
　その後、その特許について、特許異議申立人　日本板硝子株式会社（以下、「申立人１」という。）、東洋紡績株式会社（１１月６日付特許異議申立て、１１月５日付特許異議申立てを、それぞれ以下、便宜上「申立人２」、「申立人３」という。）、及び旭硝子株式会社（以下、「申立人４」という。）より、特許異議の申立てがなされ、取消理由通知がなされ、その指定期間内の平成１６年１０月１３日付けで訂正請求書及び特許異議意見書が提出された。その後、これについて申立人１〜４に対し審尋したところ、それぞれから回答者が提出されたものである。
　　　　　　　
２．訂正の適否
（１）訂正の内容　
訂正事項ａ
　特許明細書の【特許請求の範囲】の【請求項１】を次のとおりに訂正する。
「【請求項１】ガラスの加熱、湾曲または焼戻しの際に、工具と高温のガラス板との間に被覆材料を挿入する被覆材料の使用方法であって、該被覆材料がポリ（ｐ−フェニレン−２，６−ベンゾビスオキサゾール）繊維と金属繊維とを含む布を含んでなるものであり、該被覆材料がポリ（ｐ−フェニレン−２，６−ベンゾビスオキサゾール）繊維を５０重量％より多く含む、被覆材料の使用方法。」
訂正事項ｂ
　特許明細書の【特許請求の範囲】の【請求項２】を削除し、以下項番を繰り上げ「請求項３〜請求項２２」を「請求項２〜請求項２１」とし、これに整合させて引用する請求項を訂正する。
訂正事項ｃ
　特許明細書の【特許請求の範囲】の【請求項３】を次のとおりに訂正する。
「【請求項２】前記布が、さらに加えて、ガラス繊維、玄武岩繊維、セラミック繊維、炭素繊維および炭化珪素繊維からなる群より選ばれる繊維を含むことを特徴とする請求項１に記載の被覆材料の使用方法。」
訂正事項ｄ
　特許明細書の【特許請求の範囲】の【請求項２２】を次のとおりに訂正する。
「【請求項２１】成形するガラス板を加熱するステップと、高温のガラス板を成形するステップと、成形されたガラス板を焼戻しするステップと、ポリ（ｐ−フェニレン−２，６−ベンゾビスオキサゾール）繊維と金属繊維とを含む布形成するステップであって、該布がポリ（ｐ−フェニレン−２，６−ベンゾビスオキサゾール）繊維を５０重量％より多く含むステップと、前記加熱、前記成形または前記焼戻しの際に、工具と高温のガラス板との間に前記布を挿入するステップと、を含むガラス板の成形方法。」
訂正事項ｅ
　特許明細書の【特許請求の範囲】の【請求項２３】を削除し、以下項番を繰り上げ「請求項２４〜請求項４２」を「請求項２２〜請求項４０」とし、これに整合させて引用する請求項を訂正する。
訂正事項ｆ
　特許明細書の【特許請求の範囲】の【請求項２４】を次のとおりに訂正する。
「【請求項２２】前記編織布が、さらに加えて、ガラス繊維、玄武岩繊維、セラミック繊維、炭素繊維および炭化珪素繊維からなる群より選ばれる繊維を含むことを特徴とする請求項２１記載のガラス板の成形方法。」
訂正事項ｇ
　特許明細書の段落【００１４】を次のとおりに訂正する。
「段落【００１４】ポリ（ｐ−フェニレン−２，６−ベンゾビスオキサゾール）繊維と、例えばガラス繊維、玄武岩繊維、セラミック繊維、炭素繊維および炭化珪素繊維またはさらに金属繊維などの他の耐温度性繊維とのブレンドが、使用されることが可能である。好ましくは、５０重量％より大きい含量のポリ（ｐ−フェニレン−２，６−ベンゾビスオキサゾール）繊維が、使用される。」
　　　
（２）訂正の目的の適否、新規事項の有無及び拡張・変更の存否
  訂正事項ａは、「請求項１」において「被覆材料」の「布」に関し「ポリ（ｐ−フェニレン−２，６−ベンゾビスオキサゾール）繊維を含む布」から「ポリ（ｐ−フェニレン−２，６−ベンゾビスオキサゾール）繊維と金属繊維とを含む布」に限定し、更に「ポリ（ｐ−フェニレン−２，６−ベンゾビスオキサゾール）繊維を５０重量％より多く含む」ことを限定するものであるから、特許請求の範囲の減縮を目的とする訂正に該当し、訂正事項ｂは、「請求項２」を削除し、これに伴って以降の「請求項３〜２２」の項番を順次繰り上げ、引用する請求項を整合させるものであるから、特許請求の範囲の減縮及び明りょうでない記載の釈明を目的とする訂正に該当し、訂正事項ｃは、訂正後の「請求項１」と整合させるために訂正事項ａの限定に伴って、布に含有する繊維の選択肢の中から「金属繊維」を除外したものであるから、明りょうでない記載の釈明を目的とする訂正に該当する。また、訂正事項ｄは、訂正前の請求項２２において「布」に関し、訂正事項ａ同様「ポリ（ｐ−フェニレン−２，６−ベンゾビスオキサゾール）繊維を含む布」から「ポリ（ｐ−フェニレン−２，６−ベンゾビスオキサゾール）繊維と金属繊維とを含む布」に限定し、更に「ポリ（ｐ−フェニレン−２，６−ベンゾビスオキサゾール）繊維を５０重量％より多く含む」ことを限定するものあるから、特許請求の範囲の減縮を目的とする訂正に該当し、訂正事項ｅは、請求項２３を削除し、これと訂正事項ｂに伴って「請求項２４〜４２」の項番を「請求項２２〜４０」に繰り上げ、引用する請求項を整合させるものであるから、特許請求の範囲の減縮及び明りょうでない記載の釈明を目的とする訂正に該当し、訂正事項ｆは、訂正後の「請求項２１」と整合させるために訂正事項ｄの限定に伴って、布に含有する繊維の選択肢の中から「金属繊維」を除外したものであるから、明りょうでない記載の釈明を目的とする訂正に該当する。そして、訂正事項ｇは、請求事項ａ、ｄと整合を図るとともに特許請求の範囲の記載と整合を図るものであるから、明りょうでない記載の釈明を目的とする訂正に該当する。
　そして、これらの訂正事項ａ〜ｇは、本件明細書の【特許請求の範囲】、段落【００１４】の記載に基づくものであるから、願書に添付した明細書又は図面に記載された事項の範囲内の訂正であり、新規事項の追加に該当せず、また、実質上特許請求の範囲を拡張し、変更するものではない。
　　　　　　
（３）むすび
　以上のとおりであるから、上記訂正は、特許法第１２０条の４第２項及び第３項において準用する特許法第１２６条第２項から第４項までの規定に適合するので、当該訂正を認める。
　　　　　　　　　　　　　　
３．特許異議の申立てについて
３−１．本件発明
  上記のとおり、訂正は認められるから、訂正後の本件請求項１〜４０に係る発明（以下、それぞれ「本件発明１」〜「本件発明４０」という。）は、本件訂正明細書の特許請求の範囲の請求項１〜４０に記載された事項により特定される次のとおりのものである。
【請求項１】ガラスの加熱、湾曲または焼戻しの際に、工具と高温のガラス板との間に被覆材料を挿入する被覆材料の使用方法であって、該被覆材料がポリ（ｐ−フェニレン−２，６−ベンゾビスオキサゾール）繊維と金属繊維とを含む布を含んでなるものであり、該被覆材料がポリ（ｐ−フェニレン−２，６−ベンゾビスオキサゾール）繊維を５０重量％より多く含む、被覆材料の使用方法。
【請求項２】前記布が、さらに加えて、ガラス繊維、玄武岩繊維、セラミック繊維、炭素繊維および炭化珪素繊維からなる群より選ばれる繊維を含むことを特徴とする請求項１に記載の被覆材料の使用方法。
【請求項３】前記布が、ポリ（ｐ−フェニレン−２，６−ベンゾビスオキサゾール）繊維と金属繊維とからなることを特徴とする請求項１に記載の被覆材料の使用方法。
【請求項４】前記布が、メリヤス生地であることを特徴とする請求項１〜３のいずれかに記載の被覆材料の使用方法。
【請求項５】前記メリヤス生地が、たてメリヤスであることを特徴とする請求項４に記載の被覆材料の使用方法。
【請求項６】前記メリヤス生地が、よこメリヤスであることを特徴とする請求項４に記載の被覆材料の使用方法。
【請求項７】前記メリヤス生地が、２重ベッド編機上で編成することによって得られることを特徴とする請求項５または６に記載の被覆材料の使用方法。
【請求項８】前記メリヤス生地が、単一ベッド編機上で編成することによって得られることを特徴とする請求項５または６に記載の被覆材料の使用方法。
【請求項９】前記メリヤス生地が、円形編機上で得られることを特徴とする請求項４〜請求項８のいずれかに記載の被覆材料の使用方法。
【請求項１０】前記メリヤス生地が、平編機上で得られることを特徴とする請求項４〜請求項８のいずれかに記載の被覆材料の使用方法。
【請求項１１】前記メリヤス生地が、編成構造により形成され、該編成構造は、該メリヤス生地に多角形の目を与えていることを特徴とする請求項４〜１０のいずれかに記載の被覆材料の使用方法。
【請求項１２】前記メリヤス生地の編成構造が、異なる複数のゾーンを含んでおり、前記ゾーンのうちの少なくとも１つが、ポリ（ｐ−フェニレン−２，６−ベンゾビスオキサゾール）繊維を含むことを特徴とする請求項４〜１１のいずれかに記載の被覆材料の使用方法。
【請求項１３】前記布が、織布であることを特徴とする請求項１〜３のいずれかに記載の被覆材料の使用方法。
【請求項１４】前記布が、編組布であることを特徴とする請求項１〜３のいずれかに記載の被覆材料の使用方法。
【請求項１５】前記布が、ニードルパンチド布であることを特徴とする請求項１〜３のいずれかに記載の被覆材料の使用方法。
【請求項１６】前記ニードルパンチド布が、丸ニードルパンチド布であることを特徴とする請求項１５に記載の被覆材料の使用方法。
【請求項１７】前記ニードルパンチド布が、ニードルパンチング操作の後、カレンダリングされることを特徴とする請求項１５または１６に記載の被覆材料の使用方法。
【請求項１８】前記ニードルパンチド布が、孔開けされることを特徴とする請求項１５〜１７のいずれかに記載の被覆材料の使用方法。
【請求項１９】前記布が、２つの外面を有し、該外面のうちの少なくとも一方が、ポリ（ｐ−フェニレン−２，６−ベンゾビスオキサゾール）繊維を含むことを特徴とする請求項１〜１８のいずれかに記載の被覆材料の使用方法。
【請求項２０】前記布が、２つの外面を有し、該外面のうちの一方が、ポリ（ｐ−フェニレン−２，６−ベンゾビスオキサゾール）繊維を含み、該外面のうちの他方が、金属繊維を含むことを特徴とする請求項１〜１８のいずれかに記載の被覆材料の使用方法。
【請求項２１】成形するガラス板を加熱するステップと、高温のガラス板を成形するステップと、成形されたガラス板を焼戻しするステップと、ポリ（ｐ−フェニレン−２，６−ベンゾビスオキサゾール）繊維と金属繊維とを含む布形成するステップであって、該布がポリ（ｐ−フェニレン−２，６−ベンゾビスオキサゾール）繊維を５０重量％より多く含むステップと、前記加熱、前記成形または前記焼戻しの際に、工具と高温のガラス板との間に前記布を挿入するステップと、を含むガラス板の成形方法。
【請求項２２】前記編織布が、さらに加えて、ガラス繊維、玄武岩繊維、セラミック繊維、炭素繊維および炭化珪素繊維からなる群より選ばれる繊維を含むことを特徴とする請求項２１記載のガラス板の成形方法。
【請求項２３】前記編織布が、ポリ（ｐ−フェニレン−２，６−ベンゾビスオキサゾール）繊維と金属繊維とからなることを特徴とする請求項２１記載のガラス板の成形方法。
【請求項２４】前記編織布が、メリヤス生地であることを特徴とする請求項２１〜２３のいずれかに記載のガラス板の成形方法。
【請求項２５】メリヤス生地が、よこメリヤスであることを特徴とする請求項２４記載のガラス板の成形方法。
【請求項２６】メリヤス生地が、たてこメリヤスであることを特徴とする請求項２４記載のガラス板の成形方法。
【請求項２７】前記メリヤス生地が、２重ベッド編機上で編成することによって得られることを特徴とする請求項２５または２６に記載のガラス板の成形方法。
【請求項２８】前記メリヤス生地が、単一ベッド編機上で編成することによって得られることを特徴とする請求項２５または２６に記載のガラス板の成形方法。
【請求項２９】前記メリヤス生地が、円形編機上で得られることを特徴とする請求項２４〜２８のいずれかに記載のガラス板の成形方法。
【請求項３０】前記メリヤス生地が、平編機上で得られることを特徴とする請求項２４〜２８のいずれかに記載のガラス板の成形方法。
【請求項３１】前記メリヤス生地が、編成構造により形成され、該編成構造は、該メリヤス生地に多角形の目を与えていることを特徴とする請求項２４〜３０のいずれかに記載のガラス板の成形方法。
【請求項３２】前記メリヤス生地の編成構造が、異なる複数のゾーンを含んでおり、前記ゾーンのうちの少なくとも１つが、ポリ（ｐ−フェニレン−２，６−ベンゾビスオキサゾール）繊維を含むことを特徴とする請求項２４〜３０のいずれかに記載のガラス板の成形方法。
【請求項３３】前記編織布が、織布であることを特徴とする請求項２１〜２３のいずれかに記載のガラス板の成形方法。
【請求項３４】前記編織布が、編組布であることを特徴とする請求項２１〜２３のいずれかに記載のガラス板の成形方法。
【請求項３５】前記編織布が、ニードルパンチド布であることを特徴とする請求項２１〜２３のいずれかに記載のガラス板の成形方法。
【請求項３６】前記ニードルパンチド布が、丸ニードルパンチド布であることを特徴とする請求項３５記載のガラス板の成形方法。
【請求項３７】前記ニードルパンチド布が、ニードルパンチング操作の後、カレンダリングされることを特徴とする請求項３５または３６に記載のガラス板の成形方法。
【請求項３８】前記ニードルパンチド布が、孔開けされることを特徴とする請求項３５〜３７のいずれかに記載のガラス板の成形方法。
【請求項３９】前記布が、２つの外面を有し、該外面のうちの少なくとも一方が、ポリ（ｐ−フェニレン−２，６−ベンゾビスオキサゾール）繊維を含んでなることを特徴とする請求項２１〜３８のいずれかに記載のガラス板の成形方法。
【請求項４０】前記布が、２つの外面を有し、該外面のうちの一方が、ポリ（ｐ−フェニレン−２，６−ベンゾビスオキサゾール）繊維を含んでなり、該外面のうちの他方が、金属繊維を含んでなることを特徴とする請求項２１〜３８のいずれかに記載のガラス板の成形方法。
　　　　　　　　　　　　　
３−２．取消理由通知の概要
（１）訂正前の請求項１〜５、１４〜１６、２２〜２６、３５〜３７に係る発明は、刊行物１に記載された発明であるから、特許法第２９条第１項第３号の規定により特許を受けることができないか、訂正前の請求項１〜４２に係る発明は、刊行物１〜９に記載された発明に基づいて当業者が容易に発明をすることができたものであるから、特許法第２９条第２項の規定により特許を受けることができない（取消理由１）。
（２）特許請求の範囲に記載される「焼戻し」については明細書全体をみても不明であり、また、ガラス板の成形方法についても明細書には当業者が容易に実施できる程度に記載されていないから、特許法第３６条第４項及び同条第６項第２号の規定を満たしていない（取消理由２）。
　なお、特許法第３６条第６項第２号については、取消理由通知の「４．結論」において特許法第３６条第４項の規定が記載され、この規定が記載されていないが、具体的な理由として「焼戻し」が不明であることを挙げ、そして申立人１、３及び４の申立書を援用していることからみて、特許法第３６条第６項第２号の規定が適用されることは明らかであり、実質的に明細書の記載不備の内容を変更するものではないから、適用条文を改めて上記のとおり記載した。
　　　　　　　　　　　　　　
３−３．引用刊行物の記載内容
　当審が平成１５年５月２日付けで通知した取消理由で引用した刊行物１〜９には、それぞれ以下の事項が記載されている。
（ア）刊行物１：「ガラス新聞　平成１０年（１９９８年）１１月２日」８面（申立人１，２，３の提出した甲第１号証、申立人４の提出した甲第２号証）
（ア−１）「東洋紡績（株）（・・・）は、・・・ＰＢＯ（パラフェニレンベンゾビスオキサゾール）繊維『ＺＹＬＯＮ（Ｒ）』（ザイロン）を・・・商業生産を開始・・・このザイロンは、強度、耐熱性、難燃性の全てにおいて、他の物性を大きく凌駕している（・・）。特に６５０度の高耐熱繊維であることから、ガラス製造（二次加工も含む）工程中で使用される耐熱クッション材、搬送ベルトに最適とし、・・・注目を集めている。」（８面右、「東洋紡がＰＢＯ繊維ザイロンを商業生産」見出しの記事中、冒頭欄）
（ア−２）「同社ザイロン事業部は『同用途については、・・・例えば板硝子の曲げ用部材、強化急冷用部材、押型成型品の取り出し用クッション材等として従来品より高温度で使用できる。・・・である。』・・・寄せている。」（８面右、同記事中、第１段の２０行〜第３段の３行）
（ア−３）「【加工性】ＺＹＬＯＮはチョップ、ステープル、スパンレース、ニードルパンチフェルト、他の有機繊維、無機繊維、金属繊維などとの混紡を含む紡績糸、編織物、ミシン糸、紐、ロープ、複合材料等の加工が適用できる。」（８面右、同記事中、第６段の１２行〜第７段の３行）
（ア−４）「新スーパー繊維『ＺＹＬＯＮ（Ｒ）（ザイロン）』（東洋紡績（株）のＰＢＯ繊維登録商標）を用いた商品を高温ガラス接触材料として・・・本格販売を開始した。・・・この『ＺＹＬＯＮ（Ｒ）』（ザイロン）は、パラアラミドより耐熱性が高く、約二倍の強度を有する・・高寿命であり、ヒートクッションも少ない・・・商品化したものである。・・・ザイロン（Ｒ）をベースにした織物やフェルトを約二〇種類サームエースシリーズに加えた。・・・高温ガラスハンドリング材料が揃った。」（８面左、「千代田交易が『ザイロン（Ｒ）』使用商品販売」見出しの記事中、冒頭欄２行〜第３段の１７行）
（ア−５）「具体的には・・・ステンレス繊維を原料とした織物やフェルトが最も多く使用されいる。・・しかし、耐切創性が低く、・・破断しやすい（耐切創性）欠点があった。これに対し、同社の新商品ザイロン（Ｒ）１００％品およびザイロン（Ｒ）にステンレスを加えた『サームエースＳシリーズ』は、板ガラスの曲げ工程、冷却工程でのテストにおいて、従来品の最高八倍の高寿命を得られている。」（８面左、同記事中、第３段の１８行〜第４段１１行）
（ア−６）「ガラスの強度を低下させる原因のほとんどが、ガラス製品の成型工程から製造後の徐冷（急冷）工程、移動工程にいたるまでに発生する摩擦損傷によるｈｅａｔｃｈｅｃｋ、即ち表面傷と考えられている。これらの問題を回避するためにハンドリング材を使用するうえにおいて、加工温度やハンドリング材の耐熱、クッション性の度合い、表面粗度等の条件を十分理解し、各種材料を使い分けることが重要である。」（８面左、同記事中、６段の１１行〜７段の９行）
（イ）刊行物２：「繊維科学　１９９８年８・９月合併号」株式会社日本繊維センター、１９９８年９月１５日発行、第３２〜３６頁(申立人１の提出した甲第２号証、申立人２の提出した甲第８号証、申立人３が提出した甲第２５号証、申立人４が提出した甲第３号証）
（イ−１）「ＰＢＯ（ポリパラフェニレンベンゾビスオキサゾール）繊維ＺＹＬＯＮは、ポリリン酸中で重合して得られるドープを乾湿式方式で液晶紡糸して製造する。図１にＰＢＯ繊維の化学構造を示す。」（第３２頁右欄下から５行〜同欄末行）
（イ−２）図１には、以下のＰＢＯ繊維の化学構造が記載される。
（ウ）刊行物３：「機能材料　１９９６年６月号　Ｖｏｌ．１６　Ｎｏ．６」株式会社シーエムシー、１９９６年５月５日発行、第５〜１２頁(申立人１の提出した甲第５号証、申立人３の提出した甲第３号証）
（ウ−１）「本稿で紹介する、ポリパラフェニレンベンズビスオキサゾール（ＰＢＯ）繊維は・・・ＰＢＯという素材は、・・・ポリベンズアゾール（図１）の開発に端を発する。」（第５頁右欄５〜１３行）
（ウ−２）図１（第６頁）には、ポリベンズアゾールとして次の化学構造が記載されている。
（ウ−３）「ＰＢＯ繊維はきわめて柔軟性に富み、布帛の風合いはソフトで、ポリエステルなどの汎用繊維と同様に、ステープル、チョップド繊維、紡績糸、フェルト、編織物などに加工することができる。」（第７頁右欄２０〜２３行）
（ウ−４）「類似用途として、ガラス製造工程での耐熱クッション材がある。・・・ステンレス繊維ではガラス表面に傷ができるとい問題があった。・・・これらの用途にＰＢＯ繊維の優れた高温耐摩耗性が生かせる。その耐熱性の要求度に応じて、ＰＢＯ繊維単独の、あるいはステンレス繊維やセラミック繊維と混合し、柔らかく耐久性のある耐熱クッション材を提供できる。」（第１０頁右欄８〜１９行）
（エ）刊行物４：特開平９−１６９５３３号公報（申立人２の提出した甲第１８号証、申立人３が提出した甲第１２号証、申立人４が提出した甲第４号証）
（エ−１）「【請求項１】工具類と高温ガラスの板との間に挿入しようとする耐熱性被覆であって、この被覆は編成布帛を含み、・・この編成布帛は開口（Ｃ）を備えていて、その多角形の形状は、おのおのがステッチウェールの一部分からなる複数の『結合されていない』セグメント（・・）と、二つの隣合うステッチウェール（Ａ、Ｂ）に共通な４より多くのステッチ（ｍ）を作ることにより形成された複数の『結合された』セグメント（・・）により決定され、・・耐熱性被覆。」（【特許請求の範囲】）
（エ−２）「【請求項６】前記編成布帛が、金属製の素繊維と、セラミック、炭化ケイ素、ポリイミド又は芳香族ポリアミドタイプの非金属製の素繊維との混合物を含む「混成」糸を含むことを特徴とする、請求項１から５までの一つに記載の被覆」（【特許請求の範囲】）
（エ−３）「それゆえ・・・ガラス板の表面状態をそのまま保つために、ガラス板との適応性があって硬くない接触を保証することができる適当ないわゆるインサート被覆を工具類に施すことが知られている。・・・・また高過ぎることのない熱伝導率を持たなくてはならない。」（段落【０００４】）
（エ−４）「本発明の主題は、工具類と高温ガラス板との間に挿入しようとする、高温に耐える被覆である。この被覆は、少なくとも一つの平面を与えるステッチウェールの集成体から形成された編成された布帛を含む。・・・ステッチを伴うことができる。」（段落【０００７】）
（オ）刊行物５：「繊維便覧　第２版」丸善株式会社、平成６年３月２５日発行、第３２２〜３６１頁（申立人２の提出した甲第１２号証、申立人３の提出した甲第１１号証）
（オ−１）「布はＪＩＳ繊維用語（・・）によれば“シート状の繊維製品で、織物、メリヤス、不織布などの総称”と定義されている。布はシート状であり、実用性をもつためには、縦・横両方向に対し、ある程度以上の強度をもたねばならない。そのためには布を構成する糸ないし繊維は・・・相互に連結している必要がある。かかる連結を実現する手段が布を形成する方法であり、その手段の違いによって布は織物、編物、組物、レース、網、不織布に分類され、構造や性質を異にする。」（第３２３頁右欄下から９行〜第３２４頁左欄１行）
（オ−２）「（ｉ）編物の種類　編物は、たて方向（長さ方向）あるいは、よこ方向（幅方向）にループを連結して布が構成され、ループの連結方向によって、たて編とよこ編に大別される。・・・編物は、“編む”手段によって作られた布全体を指し、・・・“メリヤス”は編物全体を指す用語である。・・・編物をシングルニットとダブルニットに区分する。シングルニットは一列針床、ダブルニットは二列針床で編成された織物と定義され、たて、よこ両編物に適用する。」（第３３８頁右欄３〜２９行）
（オ−３）「３．編機　・・・１：平形編機　２：円形編機」（第３３９頁右欄８〜１１行）
（カ）刊行物６：「不織布の基礎と応用」社団法人日本繊維機械学会、平成５年８月２５日発行、第１５４〜１５７頁、第１８０〜１８１頁（申立人２の提出した甲第２０号証、申立人３の提出した甲第１７号証）
（カ−１）「チューブ状の不織布を得るためにプレパンチされたウェブをシャフト・・・にらせん状に巻き付けつつパンチし、機械の右手へ抜いていく工夫をされた機械もある」（第１５６頁３〜５行）
（カ−２）「エンボッシングカレンダー：・・・布を加熱加圧して、・・・模様を生じさせるカレンダー」（第１８１頁１〜２行）
（キ）刊行物７：特公平２−２３４８７号公報（申立人１の提出した甲第４号証、申立人２の提出した甲第１１号証、申立人３の提出した甲第２２号証）
（キ−１）「１．軟化点近くまで加熱されたガラス板を凹型及び凸型でプレス成形する成形型において、この成形型の成形面には少なくとも２種類の素材からなるフェルト材が貼設されていることを特徴とするガラス用成形型。・・・４．前記２種類の素材はフェルト材の厚み方向に配合割合が異なり層状をなしている・・・５．前記２種類の素材はフェルト材を平面視した場合に配合割合が異なっている・・・ガラス用成形型。」（特許請求の範囲）
（キ−２）「フェルト材４は基布５の一面に繊維６を載せた状態でニードリングを施し、基布５両面に繊維６を絡せるようにして製作し、孔７はパンチングによって穿設し、・・・とよい。」（第２頁左欄２５〜２９行）
（ク）刊行物８：国際公開第９７／０８１０８号パンフレット（申立人３の提出した甲第１４号証）
（ク−１）「金属フィラメントの繊維を含む薄い布帛」（第１欄１行、抄訳）
（ク−２）「本発明は、フィラメントの繊維から作られる、織られ、編まれまたはブレード・・・・された薄い布帛に関する。」（第１欄５〜６行、抄訳）
（ク−３）「その表面または断面にわたって、異なるゾーンを有する・・・シート。」（第９欄２１〜２３行、抄訳）
（ケ）刊行物９：実公平５−７２１８号公報（申立人２の提出した甲第１０号証、申立人３の提出した甲第２３号証）
（ケ−１）「軟化点近くまで加熱された板ガラスを搬送し又は搬送されてきた板ガラスを成形型上において受け取るロールにおいて、前記板ガラスに接触し搬送する前記ロール表面は機械的強度及び耐熱性に優れた繊維からなるフェルト材で覆われていることを特徴とする板ガラスの成形装置用ロール。」（実用新案登録請求の範囲）
（ケ−２）「フェルト材は基布の一面に繊維を載せた状態でニードリングを施し、基布の両面に繊維を絡ませるようにして製作」（第２頁左欄２１〜２３行）
（ケ−３）「性状の異なる２種以上の繊維を任意の割合で混合でき、この割合を部分的に異ならせることも可能」（第２頁右欄５〜７行）
　　　　　　　
４．当審の判断
４−１．取消理由２（上記「３−２．（２）」）について
　本件訂正明細書の【特許請求の範囲】【請求項１】には、被覆材料の使用方法に関し「ガラスの加熱、湾曲または焼戻しの際に」と記載され、また、【請求項２１】には、ガラス板の成形方法に関し「成形されたガラス板を焼戻しするステップ」と記載される。
　この記載中の「焼戻し」について、まず、本件訂正明細書をみてみると、「焼戻し」という用語自体記載はあるが、これが何を意味するものか、また具体的にどの様な操作をするものか何ら記載されていない。ただ、段落【０００６】に「金属繊維被覆材料が、高温ガラス板の温度に比して過度に低温である場合、より低温の被覆材料と、加熱されたガラス板との接触は、自発的な、焼戻しを惹起する」との記載からみれば、高温ガラスが低温の被覆材料の接触により冷却されることが僅かに窺えるが、これは「ガラス内に局所的な張力が発生し、破壊される」というように問題視される操作であるから、これがガラスの成形にかかわり、その場合に有益な操作となる「焼戻し」がいかなるものかを明らかにするものとはなり得ない。
　また、特許権者は、特許異議意見書（第６頁８〜２６行）において、参考資料１（ＪＩＳ工業用語大辞典【第４版】１９９５年１１月２０日、財団法人日本規格協会発行）及び参考資料２（科学技術３５万語大辞典英和編、１９９４年１２月２０日、株式会社アイピーシー発行）を挙げ、概ね「『焼戻し』はｔｅｍｐｅｒｉｎｇという英単語に対応し、ｔｅｍｐｅｒｉｎｇ　ｇｌａｓｓの訳語が強化ガラスであることを考え合わせると、『焼戻し』が『ガラス強化急冷処理』であることは当業者にとって明らかである」旨主張しているが、参考資料１における「焼戻し」の項の説明欄に記載されている［Ｂ６９０５］及び［Ｇ０２０１］は、それぞれＪＩＳの「金属製品熱処理用語」及び「鉄鋼用語（熱処理）」に関するものであるから、「焼戻し：ｔｅｍｐｅｒｉｎｇ」は金属製品や鉄鋼における熱処理の用語としては普通に使用されるものであるといえても、ガラスの熱処理の用語として「焼戻し」が「ｔｅｍｐｅｒｉｎｇ」に対応するものとはいえないし、また、このことから「焼戻し」が金属製品や鉄鋼の工業分野では「焼入れした組織を、変態又は析出を進行させて安定な組織に近づけ、所要の性質及び状態を与えるために変態点以下の温度加熱、冷却する操作」を意味することいえても、ガラスの熱処理の分野で、これが同じ意味を有するか不明で、また一般的にみてもそうである根拠は見当たらないから、結局「焼戻し」が、ガラスの熱処理において如何なる意味をもつものか不明であるといえる。
　そうすると、たとえ「ｔｅｍｐｅｒｅｄ　ｇｌａｓｓ」が「強化ガラス」であることが参考資料２にあるとしても、本件訂正明細書において「焼戻し」と記載される以上、ガラスの分野において、これがいかなる技術的内容を意味するのか分からず、本件発明の特定事項が不明確であると云わざるを得ない。
　したがって、特許請求の範囲に記載される「焼戻し」は明確であるとはいえず、また、明細書には当業者が容易に実施できる程度に本件発明が記載されているとはいえないから、本件特許の訂正明細書の記載は特許法第３６条第４項及び同条第６項第２号の規定を満たしていない。
　　　　　　　　
４−２．取消理由１（上記「３−２．（１）」）について
　前記「４−１．」で述べたとおり、特許請求の範囲請求項１及び請求項２１の「焼戻し」は、発明を明確にするものでない記載であるから、前記「３−１．」で認定した本件発明も明確なものとはいえない。しかしながら、これが「ｔｅｍｐｅｒｉｎｇ」の翻訳上の誤りに基づくものと推量できなくもないから、仮に、特許権者が主張するように「ｔｅｍｐｅｒｉｎｇ」が、ガラス分野で周知の「ガラス強化急冷処理」であり、ここでいう「焼戻し」が「ガラス強化急冷処理」であると善解して、本件発明１〜４０の取消理由１についての判断を行う。
　　　　　
（１）本件発明１について
　刊行物１には、記載事項（ア−１）、（ア−２）によれば「ＰＢＯ（パラフェニレンベンゾビスオキサゾール）繊維「ＺＹＬＯＮ（Ｒ）」（ザイロン：東洋紡績（株）の繊維登録商標）は、強度、耐熱性、難燃性において他を凌駕し、ガラス製造（二次加工も含む）工程中で使用される板硝子の曲げ用部材、強化急冷用部材、押型成型品の取り出し用クッション材、搬送ベルト等として使用できる」ことが記載され、この「ＺＹＬＯＮ（Ｒ）」について、記載事項（ア−３）によれば「チョップ、ステープル、スパンレース、ニードルパンチフェルト、他の有機繊維、無機繊維、金属繊維などとの混紡を含む紡績糸、編織物、ミシン糸、紐、ロープ、複合材料等の加工が適用できる」のである。また、記載事項（ア−４）によれば「ＺＹＬＯＮ（Ｒ）（東洋紡績（株）のＰＢＯ繊維登録商標）をベースにした織物やフェルトの高温ガラス接触材料」が記載され、そして、記載事項（ア−５）によれば「新商品ザイロン（Ｒ）１００％品およびザイロン（Ｒ）にステンレスを加えた『サームエースＳシリーズ』は、板ガラスの曲げ工程、冷却工程でのテストにおいて、従来品の最高八倍の高寿命を得られている」ことが記載されているといえる。
　これらの記載を本件発明１の記載振りに則して整理すると、刊行物１には「板硝子の曲げ用部材、強化急冷用部材、押型成型品の取り出し用クッション材などガラス製造工程中で使用される接触材料の使用方法であって、接触材料がＰＢＯ（パラフェニレンベンゾビスオキサゾール）繊維を含むチョップ、ステープル、スパンレース、ニードルパンチフェルト、他の有機繊維、無機繊維、金属繊維などとの混紡を含む織編物である方法」（以下「刊行１Ａ発明」）が記載されていると云える。
  そこで、本件発明１と刊行１Ａ発明とを対比すると、刊行１Ａ発明の「織編物」が布であることは自明であり、刊行１Ａ発明の「接触材料」が本件発明の「被覆材料」に相当し、また、刊行１Ａ発明のＰＢＯ（ＺＹＲＯＮ（Ｒ））が本件発明１の「ポリ（ｐ−フェニレン−２，６−ベンゾビスオキサゾール）繊維」であることは、刊行物２の記載事項（イ−１）〜（イ−２）、刊行物３の記載事項（ウ−１）〜（ウ−２）並びに本件訂正明細書の段落【０００９】の「編織布は、主にまたは単独的に、ＴＯＹＯＢＯ　ｃｏ．ｌｔｄ．製のＺＹＬＯＮRとしても知られているポリ（ｐ−フェニレン−２，６−ベンゾビスオキサゾール）繊維を含んでいる」との記載からも明らかであり、また、上記記載事項（ア−５）にあるように「サームエースＳシリーズがザイロン（Ｒ）にステンレスを加えたもの」が明記され、「クッション材等」の接触材料は、例えば、刊行物４の記載事項（エ−１）、（エ−４）にもみられるように、ガラス板と工具との間に接触するように挿入されて使用されることは自明であるから、両者は、「ガラスの加熱、湾曲または焼戻しの際に、工具と高温のガラス板との間に被覆材料を挿入する被覆材料の使用方法であって、該被覆材料がポリ（ｐ−フェニレン−２，６−ベンゾビスオキサゾール）繊維と金属繊維とを含む布を含んでなるものである、被覆材料の使用方法」で一致し、以下の点で相違している。
相違点ａ：本件発明１は「該被覆材料がポリ（ｐ−フェニレン−２，６−ベンゾビスオキサゾール）繊維を５０重量％より多く含む」のに対し、刊行１Ａ発明では、特に接触材料の含有量の特定がない点
　上記相違点ａについて検討すると、
　被覆材料に「ポリ（ｐ−フェニレン−２，６−ベンゾビスオキサゾール）繊維」（以下、「ＰＢＯ繊維」という。）を用いるものとして、高温ガラスハンドリング材料として刊行物１の記載事項（ア−４）に「ザイロン（Ｒ）をベースにした織物やフェルト」が記載され、また記載事項（ア−５）に「ザイロン（Ｒ）１００％品およびザイロン（Ｒ）にステンレスを加えた」ものが記載されている。これらの記載からみると、ＰＢＯ繊維の含有量に関しては「１００％」あるいは「これをベースにした」とか、「これにステンレスを加えた」というものである。一般に「ベース」とは、基本、基幹あるいはおおもとや中心にするもの（「大辞林」、「大辞泉」参照）であるから、少なくとも５０％以上を含むものとみれる。また更に、ＰＢＯ繊維とともに含有されるステンレス等の金属繊維が、単独で織物状やフェルト状にして用いた場合ガラス表面に傷を生じさせる（記載事項ウ−４）ことや、破断しやすい（耐切創性）（記載事項ア−４）に問題があったことは知られていたのであるから、こうした問題がある素材を出来るかぎり押さえ、優れた特性を有する多くＰＢＯ繊維を含ませようとすることは、当業者にとって設計上極めて普通のことである。しかも、本件発明１の「５０重量％より多く含む」ことの臨界的意義は明細書のどこにも見出し得ないのであるから、ＰＢＯ繊維と金属繊維とを含ませるときに、ＰＢＯ繊維をベースに出来るだけ多く含ませ、これを５０重量％以上として規定することに格別困難があるとはいえない。
　そして、本件発明１の相違点ａに係る構成を採ることによる作用効果も、金属繊維を含ませることによる改善性に留まるものであり、当業者の予測し得る範囲内のことである。
　してみると、本件発明１は刊行物１〜４に記載の発明から当業者が容易に想到することができたものといえる。
　　　　　　　
（２）本件発明２について
　本件発明２は、本件発明１を引用し、本件発明１に「さらに加えて、ガラス繊維、玄武岩繊維、セラミック繊維、炭素繊維および炭化珪素繊維からなる群より選ばれる繊維を含む」ことを特定するものであるが、刊行物１の記載事項（ア−３）にはＰＢＯ繊維に「有機繊維、無機繊維」が混紡されること、刊行物３の記載事項（ウ−４）に「ＰＢＯ繊維とステンレス繊維やセラミック繊維と混合」すること、刊行物４の記載事項（エ−２）には工具類とガラス板との間に挿入する被覆に関し「金属製の素繊維と、セラミック、炭化ケイ素、ポリイミド又は芳香族ポリアミドタイプの非金属製の素繊維との混合物を含む」ことが記載されている。これらの記載からみると、本件発明２の上記特定事項を本件発明１にさらに限定することに格別困難性は見出せない。したがって、上記「４−２．（１）」でみた理由及び上記した理由により、本件発明２は刊行物１〜４に記載の発明から当業者が容易に想到することができたものといえる。
　　　　　　　
（３）本件発明３について
　本件発明３は、本件発明１を引用し、本件発明１を「ポリ（ｐ−フェニレン−２，６−ベンゾビスオキサゾール）繊維と金属繊維とから」なることに限定するものであるが、この限定事項については本件発明１の構成と同じであるから、上記「４−２．（１）」でみたと同じ理由により、本件発明３は刊行物１〜４に記載の発明から当業者が容易に想到することができたものといえる。
　　　　　　　
（４）本件発明４について
　本件発明４は、本件発明１〜３を引用し、本件発明１〜３に「布がメリヤス生地である」ことを特定するものであるが、刊行物１の記載事項（ア−３）には「織編物」への加工が例示され、刊行物３の記載事項（ウ−３）にも「織編物」への用途が記載され、また刊行物５の記載事項（オ−２）によると「メリヤスが編物全体を指す用語である」ことからみれば、本件発明１〜３において、本件発明４の特定事項であるメリヤス生地に限定することは格別困難なく行えるものといえる。したがって、この理由及び上記「４−２．（１）〜（３）」でみたと同じ理由により、本件発明４は刊行物１〜５に記載の発明から当業者が容易に想到することができたものといえる。
　　　　　　　　
（５）本件発明５について
　本件発明５は、本件発明４を引用し、本件発明４に「メリヤス生地がよこメリヤスである」ことを特定するものであるが、刊行物５の記載事項（オ−２）に記載されるように「よこメリヤス」はメリヤスでも極めて普通のものであるから、本件発明４のメリヤス生地を本件発明６のよこメリヤスとすることに格別困難性は見出せない。したがって、この理由及び上記「４−２．（４）」でみたと同じ理由により、本件発明５は刊行物１〜５に記載の発明から当業者が容易に想到することができたものといえる。
　　　　　
（６）本件発明６について
　本件発明６は、本件発明４を引用し、本件発明４に「メリヤス生地がたてメリヤスである」ことを特定するものであるが、刊行物５の記載事項（オ−２）に記載されるように「たてメリヤス」はメリヤスでも普通のものであるから、本件発明４のメリヤス生地を本件発明６のたてメリヤスとすることに格別困難性は見出せない。したがって、この理由及び上記「４−２．（４）」でみたと同じ理由により、本件発明６は刊行物１〜５に記載の発明から当業者が容易に想到することができたものといえる。
　　　　　　　
（７）本件発明７について
　本件発明７は、本件発明５、６を引用し、本件発明５、６に「メリヤス生地が、２重ベッド編機上で編成することによって得られる」ことを特定するものであるが、刊行物５の記載事項（オ−２）に記載されるように「２重ベッド編機上で編成する」ことは普通に行われるものであるから、これを本件発明５、６のメリヤス生地に適用することに格別困難性は見出せない。そして、本件発明５、６については上記「４−２．（５）、（６）」でみたとおりであるから、本件発明７は刊行物１〜５に記載の発明から当業者が容易に想到することができたものといえる。
　　　　　　　　
（８）本件発明８について
　本件発明８は、本件発明５、６を引用し、本件発明５、６に「メリヤス生地が、単一ベッド編機上で編成することによって得られる」ことを特定するものであるが、刊行物５の記載事項（オ−２）に記載されるように「単一ベッド編機上で編成する」ことは普通に行われるものであるから、これを本件発明５、６のメリヤス生地に適用することに格別困難性は見出せない。そして、本件発明５、６については上記「４−２．（５）、（６）」でみたとおりであるから、本件発明８は刊行物１〜５に記載の発明から当業者が容易に想到することができたものといえる。
　　　　　
（９）本件発明９について
　本件発明９は、本件発明４〜８を引用し、本件発明４〜８に「メリヤス生地が、円形編機上で得られる」ことを特定するものであるが、刊行物５の記載事項（オ−３）に記載されるように「円形編機上で得られる」ことは普通に行われるものであるから、これを本件発明４〜８のメリヤス生地に適用することに格別困難性は見出せない。そして、本件発明４〜８については上記上記「４−２．（４）〜（８）」でみたとおりであるから、本件発明９は刊行物１〜５に記載の発明から当業者が容易に想到することができたものといえる。
　　　　　　
（１０）本件発明１０について
　本件発明１０は、本件発明４〜８を引用し、本件発明４〜８に「メリヤス生地が、平編機上で得られる」ことを特定するものであるが、刊行物５の記載事項（オ−３）に記載されるように「平編機上で得られる」ことは普通に行われるものであるから、これを本件発明４〜８のメリヤス生地に適用することに格別困難性は見出せない。そして、本件発明４〜８については上記上記「４−２．（４）〜（８）」でみたとおりであるから、本件発明１０は刊行物１〜５に記載の発明から当業者が容易に想到することができたものといえる。
　　　　　　
（１１）本件発明１１について
　本件発明１１は、本件発明４〜１０を引用し、本件発明４〜１０に「メリヤス生地が、編成構造により形成され、該編成構造は、該メリヤス生地に多角形の目を与えている」ことを特定するものであるが、刊行物４の記載事項（エ−１）には「編成布帛が多角形状の形状をとる」ものは知られており、用途の面でも同じであることから、本件発明４〜１０の特定事項を本件発明１１でさらに限定することに格別困難性は見出せない。そして、本件発明４〜１０については上記「４−２．（４）〜（１０）」でみたとおりであるから、本件発明１１は刊行物１〜５に記載の発明から当業者が容易に想到することができたものといえる。
　　　　　　
（１２）本件発明１２について
　本件発明１２は、本件発明４〜１１を引用し、本件発明４〜１１に「メリヤス生地の編成構造が、異なる複数のゾーンを含んでおり、前記ゾーンのうちの少なくとも１つが、ポリ（ｐ−フェニレン−２，６−ベンゾビスオキサゾール）繊維を含む」ことを特定するものであるが、刊行物８の記載事項（ク−３）に記載されるように「異なる複数のゾーン」を形成することは知られているのであるから、これを本件発明４〜１１のメリヤス生地の編成構造として採用することに格別困難性は見出せない。そして、本件発明４〜１１については上記「４−２．（４）〜（１１）」でみたとおりであるから、本件発明１２は刊行物１〜５、８に記載の発明から当業者が容易に想到することができたものといえる。
　　　　　　　　
（１３）本件発明１３について
　本件発明１３は、本件発明１〜３を引用し、本件発明１〜３に「布が、織布である」ことを特定するものであるが、刊行物１の記載事項（ア−３）には「織編物」への加工が例示され、刊行物３の記載事項（ウ−３）にも「織編物」への用途が記載され、また刊行物５の記載事項（オ−２）によると「メリヤスが編物全体を指す用語である」ことからみれば「布が織布である」ことを特定することに格別困難はない。そして、本件発明１〜３については上記「４−２．（１）〜（３）」でみたとおりであるから、本件発明１３は刊行物１〜５に記載の発明から当業者が容易に想到することができたものといえる。
　　　　　　
（１４）本件発明１４について
　本件発明１４は、本件発明１〜３を引用し、本件発明１〜３に「布が、編組布である」ことを特定するものであるが、刊行物８の記載事項（ク−２）に記載されるように「編組布」はよく知られているものであるから、これを本件発明１〜３の布に適用することに格別困難性は見出せない。そして、本件発明１〜３については上記「４−２．（１）〜（３）」でみたとおりであるから、本件発明１４は刊行物１〜５、８に記載の発明から当業者が容易に想到することができたものといえる。
　　　　　　
（１５）本件発明１５について
　本件発明１５は、本件発明１〜３を引用し、本件発明１〜３に「布が、ニードルパンチド布である」ことを特定するものであるが、刊行物７の記載事項（キ−２）に記載されるように「ニードルパンチ布」は周知のものであるから、これを本件発明１〜３の布に適用することに格別困難性は見出せない。そして、本件発明１〜３については上記「４−２．（１）〜（３）」でみたとおりであるから、本件発明１５は刊行物１〜５、７に記載の発明から当業者が容易に想到することができたものといえる。
  　　　　　　　
（１６）本件発明１６について
　本件発明１６は、本件発明１５を引用し、本件発明１５に「ニードルパンチド布が、丸ニードルパンチド布である」ことを特定するものであるが、刊行物６の記載事項（カ−１）に記載されるように「丸ニードルパンチ」は普通に行われるものであるから、これを本件発明１５の布に適用することに格別困難性は見出せない。そして、本件発明１５については上記「４−２．（１５）」でみたとおりであるから、本件発明１６は刊行物１〜７に記載の発明から当業者が容易に想到することができたものといえる。
　　　　　　
（１７）本件発明１７について
　本件発明１７は、本件発明１５、１６を引用し、本件発明１５、１６に「ニードルパンチド布が、ニードルパンチング操作の後、カレンダリングされる」ことを特定するものであるが、刊行物６の記載事項（カ−２）に記載されるように「ニードルパンチ後にカレンダ処理する」ことは知られているものであるから、かかる特定事項を本件発明１５、１６に適用するに格別困難性はない。そして、本件発明１５、１６については、上記「４−２．（１５）、（１６）」でみたとおりであるから、本件発明１７は刊行物１〜７に記載の発明から当業者が容易に想到することができたものといえる。
　　　　　　　　　　
（１８）本件発明１８について
　本件発明１８は、本件発明１５〜１７を引用し、本件発明１５〜１７に「ニードルパンチド布が、孔開けされる」ことを特定するものであるが、刊行物７の記載事項（キ−２）に記載されるように「ニードルパンチ布に穿設する」ことは知られているものであるから、かかる特定事項を本件発明１５〜１７に適用することに格別困難性はない。そして、本件発明１５〜１７については、上記「４−２．（１５）〜（１７）」でみたとおりであるから、本件発明１８は刊行物１〜７に記載の発明から当業者が容易に想到することができたものといえる。
　　　　　　　
（１９）本件発明１９について
　本件発明１９は、本件発明１〜１８を引用し、本件発明１〜１８に「布が、２つの外面を有し、該外面のうちの少なくとも一方が、ポリ（ｐ−フェニレン−２，６−ベンゾビスオキサゾール）繊維を含む」ことを特定するものであるが、刊行１Ａ発明の接触材料には必然的に裏表の２つの外面を有するものであり、その外面の内ガラス面に接触する一つの面のみにガラス成形用のクッション材として有用性の高いＰＢＯ繊維にすることは当業者が容易に想到し得ることである。そして、本件発明１〜１８については、上記「４−２．（１）〜（１８）」でみたとおりであるから、本件発明１９は刊行物１〜８に記載の発明から当業者が容易に想到することができたものといえる。
　　　　　　　　
（２０）本件発明２０について
　本件発明２０は、本件発明１〜１８を引用し、本件発明１〜１８に「布が、２つの外面を有し、該外面のうちの一方が、ポリ（ｐ−フェニレン−２，６−ベンゾビスオキサゾール）繊維を含み、該外面のうちの他方が、金属繊維を含む」ことを特定するものであるが、刊行１Ａ発明の接触材料には必然的に裏表の２つの外面を有するものであり、また、刊行物７の記載事項（キ−１）に「２種類の素材を積層したガラス成型用フェルト材」が記載されていることから、接触材料の外面の内ガラス面に接触する一つの面のみにＰＢＯ繊維と金属繊維を含むものの種類を異なるようにすることは当業者が容易に想到し得ることである。そして、本件発明１〜１８については、上記「４−２．（１）〜（１８）」でみたとおりであるから、本件発明２０は刊行物１〜８に記載の発明から当業者が容易に想到することができたものといえる。
　　　　　
（２１）本件発明２１について
　刊行物１には、上記「４−２．（１）」で述べた記載に加えて、記載事項（ア−６）によると「ガラスの強度を低下させる原因のほとんどが、ガラス製品の成型工程から製造後の徐冷（急冷）工程、移動工程にいたるまでに発生する摩擦損傷による・・・、即ち表面傷と考えられている。これらの問題を回避するためにハンドリング材を使用するうえにおいて、加工温度やハンドリング材の耐熱、クッション性の度合い、表面粗度等を十分理解し、各種材料を使い分けることが重要である」と記載されている。これらの記載からみて、刊行物１には、「板硝子の曲げ用部材、強化急冷用部材、押型成型品の取り出しなどガラス製造工程中の徐冷（急冷）、板硝子の曲げの際にガラスと成型部材との間にＰＢＯ（パラフェニレンベンゾビスオキサゾール）繊維を含むチョップ、ステープル、スパンレース、ニードルパンチフェルト、他の有機繊維、無機繊維、金属繊維などとの混紡を含む織編物の接触部材を介してガラス板を成形する方法」（以下「刊行１Ｂ発明」という）が記載されている。
　そこで、本件発明２１と刊行１Ｂ発明を対比すると、ガラス曲げ成形する際には成形するガラスは高温に加熱されることは、自明であり（刊行物７の記載事項（キ−１）、刊行物９の記載事項（ケ−１）にも明記される）、また、接触部材を介してガラス板を成形する際に予め「クッション材」がガラス板と工具との間に挿入されることも通常のこと（記載事項エ−３、エ−４）であるから、両者は、「成形するガラス板を加熱するステップと、高温のガラス板を成形するステップと、成形されたガラス板を焼戻しするステップと、ポリ（ｐ−フェニレン−２，６−ベンゾビスオキサゾール）繊維と金属繊維とを含む布形成するステップであって、前記加熱、前記成形または前記焼戻しの際に、工具と高温のガラス板との間に前記布を挿入するステップと、を含むガラス板の成形方法」で一致し、以下の点で相違している。
相違点ｂ：本件発明１は「布がポリ（ｐ−フェニレン−２，６−ベンゾビスオキサゾール）繊維を５０重量％より多く含むステップ」を有するのに対し、刊行１Ｂ発明では、特に接触材料の含有量を特定のものにする工程がない点
上記相違点ｂについて検討すると、工程としての違いがあるものの、実質相違点ａの相違と同じ構成に関するものであり、工程上の違いは、本件発明１の被覆材料の使用方法に対して、本件発明２１が被覆材料の成形方法であることに由来するものである。そして、いずれも被覆材料の構成に基づくものであるから、実質的に相違点ｂは相違点ａと同じである。してみると、相違点ｂについては、相違点ａについて検討した上記「４−２．（１）」で述べたとおりであるから、本件発明２１は刊行物１〜４、９に記載の発明から当業者が容易に想到することができたものといえる。
　　　　　
（２２）本件発明２２〜４０
　本件発明２２〜４０で特定される「布」に関する技術的事項は、それぞれ本件発明２〜２０と同じ技術内容であるから、上記したとおり本件発明１と本件発明２１との被覆材料の使用方法と成形方法に基づく同様の違いがある以外、本件発明２２〜４０とは、本件発明２〜２０と同じであり、また、本件発明２２〜４０は、本件発明２１と同じ被覆材料の成形方法に関するものであるから、本件発明２２〜４０は、本件発明２１で検討した理由及びそれぞれ本件発明２〜２０でそれぞれの特定事項について検討した理由により、本件発明２２〜４０は、刊行物１〜９に記載の発明から当業者が容易に想到することができたことといえる。
　　　　
４−３．まとめ
　以上のとおりであるから、本件発明１〜４０は刊行物１〜９に記載される発明に基づいて当業者が容易に発明をすることができたものであるから、本件発明１〜４０についての特許は、特許法第２９条第２項の規定に違反してされたものであるとするのが相当である。
　　　　　
５．むすび
　以上のとおり、本件発明１〜４０は、本件明細書に記載不備があり、特許法第３６条第４項及び同法第６項第２号の規定により特許受けることができない。また、仮に記載不備が誤訳に基づくものであるとしても、本件発明１〜４０は刊行物１〜９に記載される発明に基づいて当業者が容易に発明をすることができたものであるから、本件発明１〜４０についての特許は、特許法第２９条第２項の規定に違反してされたものである。
　したがって、本件発明１〜４０についての特許は、特許法第１１３条第２号に該当し、取り消されるべきものである。
　よって、結論のとおり決定する。
【異議決定日】
平成１７年８月５日（２００５．８．５）
【訂正の要旨】
審決（決定）の【理由】欄参照。
（５４）【発明の名称】
耐熱性被覆材料の使用方法およびガラス板の成形方法
（５７）【特許請求の範囲】
　【請求項１】ガラスの加熱、湾曲または焼戻しの際に、工具と高温のガラス板との間に被覆材料を挿入する被覆材料の使用方法であって、該被覆材料がポリ（ｐ−フェニレン−２，６−ベンゾビスオキサゾール）繊維
と金属繊維と
り、該被覆材料がポリ（ｐ−フェニレン−２，６−ベンゾビスオキサゾール）繊維を５０重量％より多く含む
　【請求項２】前記布が、さらに加えて、ガラス繊維、玄武岩繊維、セラミック繊維、炭素繊維および炭化珪素繊維からなる群より選ばれる繊維を含むことを特徴とする請求項１に記載の被覆材料の使用方法。
　【請求項３】前記布が、ポリ（ｐ−フェニレン−２，６−ベンゾビスオキサゾール）繊維と金属繊維とからなることを特徴とする請求項
１
　【請求項４】前記布が、メリヤス生地であることを特徴とする請求項１〜
３
　【請求項５】前記メリヤス生地が、よこメリヤスであることを特徴とする請求項
４
　【請求項６】前記メリヤス生地が、たてメリヤスであることを特徴とする請求項
４
　【請求項７】前記メリヤス生地が、２重ベッド編機上で編成することによって得られることを特徴とする請求項
５
６
　【請求項８】前記メリヤス生地が、単一ベッド編機上で編成することによって得られることを特徴とする請求項
５
６
　【請求項９】前記メリヤス生地が、円形編機上で得られることを特徴とする請求項
４
８
　【請求項１０】前記メリヤス生地が、平編機上で得られることを特徴とする請求項
４
８
　【請求項１１】前記メリヤス生地が、編成構造により形成され、該編成構造は、該メリヤス生地に多角形の目を与えていることを特徴とする請求項
４
１０
　【請求項１２】前記メリヤス生地の編成構造が、異なる複数のゾーンを含んでおり、前記ゾーンのうちの少なくとも１つが、ポリ（ｐ−フェニレン−２，６−ベンゾビスオキサゾール）繊維を含むことを特徴とする請求項
４
１１
　【請求項１３】前記布が、織布であることを特徴とする請求項１〜
３
　【請求項１４】前記布が、編組布であることを特徴とする請求項１〜
３
　【請求項１５】前記布が、ニードルパンチド布であることを特徴とする請求項１〜
３
　【請求項１６】前記ニードルパンチド布が、丸ニードルパンチド布であることを特徴とする請求項
１５
　【請求項１７】前記ニードルパンチド布が、ニードルパンチング操作の後、カレンダリングされることを特徴とする請求項
１５
１６
　【請求項１８】前記ニードルパンチド布が、孔開けされることを特徴とする請求項
１５
１７
　【請求項１９】前記布が、２つの外面を有し、該外面のうちの少なくとも一方が、ポリ（ｐ−フェニレン−２，６−ベンゾビスオキサゾール）繊維を含むことを特徴とする請求項１
〜１８
　【請求項２０】前記布が、２つの外面を有し、該外面のうちの一方が、ポリ（ｐ−フェニレン−２，６−ベンゾビスオキサゾール）繊維を含み、該外面のうちの他方が、金属繊維を含むことを特徴とする請求項１
〜１８
　【請求項２１】成形するガラス板を加熱するステップと、
　高温のガラス板を成形するステップと、
　成形されたガラス板を焼戻しするステップと、
　ポリ（ｐ−フェニレン−２，６−ベンゾビスオキサゾール）繊維
と金属繊維と
であって、該布がポリ（ｐ−フェニレン−２，６−ベンゾビスオキサゾール）繊維を５０重量％より多く含むステップ
　前記加熱、前記成形または前記焼戻しの際に、工具と高温のガラス板との間に前記布を挿入するステップと、
　を含むガラス板の成形方法。
　【請求項２２】前記編織布が、さらに加えて、ガラス繊維、玄武岩繊維、セラミック繊維、炭素繊維および炭化珪素繊維からなる群より選ばれる繊維を含むことを特徴とする請求項
２１
　【請求項２３】前記編織布が、ポリ（ｐ−フェニレン−２，６−ベンゾビスオキサゾール）繊維と金属繊維とからなることを特徴とする請求項
２１
　【請求項２４】前記編織布が、メリヤス生地であることを特徴とする請求項
２１
２３
　【請求項２５】前記メリヤス生地が、よこメリヤスであることを特徴とする請求項
２４
　【請求項２６】前記メリヤス生地が、たてメリヤスであることを特徴とする請求項
２４
　【請求項２７】前記メリヤス生地が、２重ベッド編機上で編成することによって得られることを特徴とする請求項
２５
２６
　【請求項２８】前記メリヤス生地が、単一ベッド編機上で編成することによって得られることを特徴とする請求項
２５
２６
　【請求項２９】前記メリヤス生地が、円形編機上で得られることを特徴とする請求項
２４
２８
　【請求項３０】前記メリヤス生地が、平編機上で得られることを特徴とする請求項
２４
２８
　【請求項３１】前記メリヤス生地が、編成構造により形成され、該編成構造は、該メリヤス生地に多角形の目を与えていることを特徴とする請求項
２４
３０
　【請求項３２】前記メリヤス生地の編成構造が、異なる複数のゾーンを含んでおり、前記ゾーンのうちの少なくとも１つが、ポリ（ｐ−フェニレン−２，６−ベンゾビスオキサゾール）繊維を含むことを特徴とする請求項
２４
３０
　【請求項３３】前記編織布が、織布であることを特徴とする請求項
２１
２３
　【請求項３４】前記編織布が、編組布であることを特徴とする請求項
２１
２３
　【請求項３５】前記編織布が、ニードルパンチド布であることを特徴とする請求項
２１
２３
　【請求項３６】前記ニードルパンチド布が、丸ニードルパンチド布であることを特徴とする請求項
３５
　【請求項３７】前記ニードルパンチド布が、ニードルパンチング操作の後、カレンダリングされることを特徴とする請求項
３５
３６
　【請求項３８】前記ニードルパンチド布が、孔開けされることを特徴とする請求項
３５
３７
　【請求項３９】前記布が、２つの外面を有し、該外面のうちの少なくとも一方が、ポリ（ｐ−フェニレン−２，６−ベンゾビスオキサゾール）繊維を含んでなることを特徴とする請求項
２１〜３８
　【請求項４０】前記布が、２つの外面を有し、該外面のうちの一方が、ポリ（ｐ−フェニレン−２，６−ベンゾビスオキサゾール）繊維を含んでなり、該外面のうちの他方が、金属繊維を含んでなることを特徴とする請求項
２１〜３８
【発明の詳細な説明】
　【０００１】
　【発明の属する技術分野】
　本発明は、高温に対して耐性であり、加熱処理、湾曲処理または焼戻し処理の間に、工具と高温ガラス板と間に挿入されることが意図される被覆材料に関する。
　【０００２】
　【従来の技術】
　これまで様々な被覆材料が、文献内で提案されてきた。
　【０００３】
　例えば、ヨーロッパ特許出願第０４４７７８５号明細書は、ガラス湾曲型のための被覆材料を開示する。
　【０００４】
　ヨーロッパ特許出願第０３１２４３９号明細書およびフランス特許第２７３９６１６号公告公報において、耐高温性繊維ベースの被覆材料が、説明されている。これらの被覆材料は、湾曲処理および焼戻し処理の間にガラスに接触する、例えばキャリヤーリング、機械部品などの工具を被覆するように適応されている。しかし、このような被覆材料の作業温度は、７００℃まで上昇することもあるので、ポリアラミドまたはさらにはポリアラミドと金属繊維とのブレンドなどの合成繊維は、長時間にわたり、このような温度に抗しない。これらの合成繊維またはこれらの合成繊維と金属繊維とのブレンドは、４００℃より高い温度で劣化し、従って、これらのブレンドは、より低い温度を有する環境内で使用されなければならない。
　【０００５】
　搬送ローラを被覆するための金属繊維を含んで成る被覆材料も、例えば米国特許第５５６５０１３号明細書から当技術分野で知られている。
　【０００６】
　通常、４００℃より高い温度において、金属繊維を使用して形成される被覆材料が、被覆材料の表面上のガラスの機械的作用に対する良好な耐性に起因して、適用される。しかし、金属繊維被覆材料が、高温ガラス板の温度に比して過度に低温である場合、より低温の被覆材料と、加熱されたガラス板との接触は、自発的に、焼戻しを惹起することもある。これは、熱エネルギーが、金属繊維の良好な熱伝導率に起因して、接触点においてガラスから導出されることを意味し、これにより、ガラス内に局所的な張力が発生する。これにより、さらなる処理およびガラスの使用の間にガラスが破壊されることもある。例示的に、このような熱の差は、ガラスが加熱される炉の外部に位置する、ガラス板が成形される焼戻しリングまたは型上で金属繊維被覆材料を使用場合に発生することがある。ガラス板を設計するこの後者の技術は、「炉外」湾曲と呼ばれる。
　【０００７】
　当技術分野で知られている他の被覆材料が、ガラス繊維を使用して形成される。これらの被覆材料は、自発的に焼戻しを惹起することが可能である熱伝導率を有しないが、これらの被覆材料は、長時間にわたり、被覆材料の表面上のガラスの繰返しの機械的作用に抗しない。
　【０００８】
　【発明が解決しようとする課題】
　本発明は、より低い程度の自発的な焼戻しを惹起し、被覆材料の表面に対する、高温ガラス板の機械的作用に対するより良好な耐性を提供する代替的な被覆材料に関する。
　【０００９】
　【課題を解決するための手段】
　ポリ（ｐ−フェニレン−２，６−ベンゾビスオキサゾール）繊維の使用により形成される編織布を含んで成る被覆材料が、提案される。これらの繊維は、ステープルファイバー，マルチフィラメント繊維、マルチフィラメント糸または紡績糸として、編織布に供給される。編織布は、主にまたは単独的に、ＴＯＹＯＢＯｃｏ．ｌｔｄ．製のＺＹＬＯＮＲとしても知られるポリ（ｐ−フェニレン−２，６−ベンゾビスオキサゾール）繊維を含んで成る。
　【００１０】
　本発明の被覆材料は、温度が過度に高温でない環境内で使用されることが可能である。過度の高温は、ポリ（ｐ−フェニレン−２，６−ベンゾビスオキサゾール）繊維の劣化を惹起する。ポリ（ｐ−フェニレン−２，６−ベンゾビスオキサゾール）繊維のこのような劣化は、例示的に、１時間後に５５０℃において、見られる。
　【００１１】
　１００％金属繊維布製被覆材料に比して、ポリ（ｐ−フェニレン−２，６−ベンゾビスオキサゾール）繊維の利点は、より低温の被覆材料に接触するガラスの自発的な焼戻しへのリスクが、制限されることにある。１つの更なる利点は、被覆製品の重量が、減少されることにある。
　【００１２】
　純粋のガラス繊維またはセラミック繊維製被覆材料に比して、ポリ（ｐ−フェニレン−２，６−ベンゾビスオキサゾール）繊維被覆材料の利点は、被覆材料への機械的作用に対する耐性が、ポリ（ｐ−フェニレン−２，６−ベンゾビスオキサゾール）繊維を使用して、改善されることにある。
　【００１３】
　さらに、ポリ（ｐ−フェニレン−２，６−ベンゾビスオキサゾール）繊維糸は、純粋のガラス繊維糸または金属繊維糸に比して、例えば織布、編組布またはメリヤス生地などの繊維材料に変換されることが大幅に容易である。糸の破断の発生頻度が、より低く、これにより、生産停止の発生頻度が低くなる。繊維の破断の発生頻度も、低くなり、これにより、布表面の毛羽立ちが低減される。
　【００１４】
　ポリ（ｐ−フェニレン−２，６−ベンゾビスオキサゾール）繊維と、例えばガラス繊維、玄武岩繊維、セラミック繊維、炭素繊維、炭化珪素繊維またはさらには金属繊維などの他の耐温度性繊維とのブレンドが、使用されることが可能である。好ましくは、５０重量％より大きい含量のポリ（ｐ−フェニレン−２，６−ベンゾビスオキサゾール）繊維が、使用される。
　【００１５】
　金属繊維とのブレンドにおいて、すべてのタイプの繊維を使用することが可能である。通常、しかし必要不可欠ではなく、ステンレススチール繊維を使用する。ＡＩＳＩ　３１６またはＡＩＳＩ　３１６Ｌ、またはＡＩＳＩ　３００からの他の合金などの合金を使用する。ＡＩＳＩ−４００からの合金、Ａｌｕｃｈｒｏｍｅタイプの合金または米国特許第４５９７７３４号明細書に説明されている合金も、使用することが可能である。これらの繊維は、米国特許第３３７９０００号明細書に説明されているように、束式圧伸成形されることが可能であるか、または、米国特許第４９３０１９９号明細書に説明されているように、コイルから削り取ることにより、形成することが可能であるか、または、押し出し成形することが可能である。日本国特許第６２２６００１８号公告公報に説明されているようにして生産される金属繊維も、使用することが可能である。
　【００１６】
「ブレンド」との用語は、異なる繊維が、密にブレンドされ、撚り合わせられることもある単糸、または、異なる単糸から成り、各単糸が、１つ以上の異なる繊維材料から成る多プライ糸を形成するのに使用されることを意味する。各糸が、１つの特定の繊維から成り、これらの糸が、同時に編織布内で移送される場合、または、これらの糸が、トワインされて、２以上のプライの糸が得られる場合、異なる糸の使用も、「ブレンド」として理解される。
　【００１７】
　本発明では、好ましくは高温ガラスに接触する、編織布のただ一つの側が、前述のように、ポリ（ｐ−フェニレン−２，６−ベンゾビスオキサゾール）繊維を含んで成るだけで充分である。代替的に、２つの外面が、異なる量のポリ（ｐ−フェニレン−２，６−ベンゾビスオキサゾール）繊維から成る。当業者は、これらのポリ（ｐ−フェニレン−２，６−ベンゾビスオキサゾール）繊維以外、他の耐温度性繊維、例えばガラス繊維、玄武岩繊維、セラミック繊維、炭素繊維、炭化珪素繊維またはさらには金属繊維などが、使用されることが可能であることが分かる。
　【００１８】
　様々なタイプの被覆材料が、ポリ（ｐ−フェニレン−２，６−ベンゾビスオキサゾール）繊維を使用することにより、得られることが可能である。
　【００１９】
　ポリ（ｐ−フェニレン−２，６−ベンゾビスオキサゾール）繊維は、よこメリヤスまたはたてメリヤスであるメリヤス生地を形成するのに使用されることが可能である。これらのメリヤス生地は、円形編機または平形編機上で舵取り可能である単一ベッドメリヤス生地または２重ベッドメリヤス生地であることもある。
　【００２０】
　２重ベッドよこメリヤスの場合、リブタイプ編成構造すなわちゴム編構造が、メリヤス生地を形成するのに使用されることが可能である。このような布は、かなりの程度に伸縮可能であり、ガラスの加熱処理、湾曲処理および／または焼戻し処理内で、例えば高温ガラス板を搬送する搬送ローラなどを被覆するのに適する。
　【００２１】
　リブタイプ構造は、２重ベッドよこ編構造で、この場合、代替的に、前部ニードルベッド上のニードルと、後部ニードルベッドのニードルとが、ステッチを行なう。
　【００２２】
　被覆材料が単一ベッドよこメリヤスを含んで成る場合、単一ジャージータイプめり布、例えば「単一ジャージー１／３」を使用することが可能である。編成構造「単一ジャージー１／３」は、単一ベッドよこ編構造であり、ステッチの各列が、３つの糸から成る。ベッド内のすべてのニードルは、３つ毎に群分けされている。第１の糸は、ニードルベッド上のニードルの各群の各第１の移動される上にステッチを行ない、第２の糸は、２ドルの各群の各第２のニードル上の同一のステッチ列内で編成される。第３の糸は、ニードルの各群の各第３のニードル上で編成される。
　【００２３】
　これらのメリヤス生地は、例えば、高温ガラス板が吹込成形またはプレス成形されるのに使用される型を被覆するのに使用されることが可能である。
　【００２４】
　布が、吊られると、自重に起因して伸びる傾向を有することを意味するたるみがメリヤス生地に発生することを阻止するために、タックステッチを使用することにより編成構造内に組込まれているインレイ糸が、適用されることか可能である。例えば押圧により、高温ガラス板内にメリヤス生地が圧痕を残すリスクを低減するために、単位表面当たりより多数のステッチが、適用されることが可能である。これは、より大きい機械ゲージを使用することにより、または、機械設定を調整することにより、行われることが可能である。機械ゲージは、ニードルベッドの表面上のニードル数毎インチである。５〜３２の機械ゲージが、使用されることが可能である。
　【００２５】
　たてメリヤスも、本発明の範囲内にある。たてメリヤスは、たてメリヤスは、メリヤス生地の通気性を高めるために、多角形開口が設けられることが可能である。これらの開口は、隣接するステッチウェールの間のステッチの相互移送を使用して、異なる編成構造を使用することにより、落下板技術のインレイ糸を使用することにより、形成されることが可能である。２重ベッドおよび単一ベッドたて編構造が、使用されることが可能である。これらのたてメリヤスは、焼戻し操作の間にガラス板を支持するリングを被覆するのに使用されることが可能である。
　【００２６】
　ポリ（ｐ−フェニレン−２，６−ベンゾビスオキサゾール）繊維を使用するメリヤス生地を含んで成る被覆材料に、異なるゾーンを有し、各ゾーンが固有の比重、厚さ、通気性および他の特性を有し、少なくとも１つのゾーンがポリ（ｐ−フェニレン−２，６−ベンゾビスオキサゾール）繊維を含んで成るメリヤス生地を供給することも、本発明の範囲内にある。一般に、ステッチ高さおよびステッチ幅、機械ゲージおよび機械設定は、例示的にかつ非制限的に、被覆材料の適用のために必要とされる、メリヤス生地密度、厚さ、通気性、重量および他の特性などの特性を提供するように選択される。５〜３２のゲージを有する機械を利用することが可能であり、これにより、０．１〜１ｃｍの厚さのメリヤス生地が得られる。
　【００２７】
　本発明の被覆材料は、ポリ（ｐ−フェニレン−２，６−ベンゾビスオキサゾール）繊維を使用することにより形成される織布を含んで成ることも可能である。被覆材料による要求に依存して、異なる製織構造、例えば平織構造、サテン構造、綾織構造または朱子構造などが、ポリ（ｐ−フェニレン−２，６−ベンゾビスオキサゾール）繊維を含んで成る製織構造を形成するのに使用されることが可能である。織布は、ガラスの加熱処理、湾曲処理および焼戻し処理において、支持リングまたはガイドを被覆するのに使用されることが可能である。
　【００２８】
　本発明の被覆材料は、ポリ（ｐ−フェニレン−２，６−ベンゾビスオキサゾール）繊維を使用することにより形成される編組布も含んで成ることが可能である。被覆材料による要求に依存して、平形または管形に編組されることが可能である。管形編組布は、例えば、ガラスの加熱処理、湾曲処理または焼戻し処理において、搬送ローラを被覆するのに使用されることが可能である。
　【００２９】
　本発明の被覆材料は、ポリ（ｐ−フェニレン−２，６−ベンゾビスオキサゾール）繊維を使用することにより形成されるニードルパンチド布を含んで成ることも可能である。被覆材料による要求に依存して、平形または管形にニードルパンチングされることが可能である。管形ニードルパンチド布は、ガラスの加熱処理、湾曲処理または焼戻し処理において、搬送ローラを被覆するのに使用されることが可能である。平形ニードルパンチド布は、ガラスの加熱処理、湾曲処理または焼戻し処理において、支持リングローラを被覆するのに使用されることが可能である。機械的磨耗に対する耐性を改善するために、これらのニードルパンチド材料は、カレンダリングされ、このようにして、よりコンパクトかつ緊密にされる。通気性を高めるために、前記材料は、レーザー切断、打抜きまたは他の孔あけプロセスにより孔あけされることが可能である。ニードルパンチングされ、孔あけされ、最終的にカレンダリングされたこのような布は、焼戻し処理の間に高温ガラス板を支持する焼戻しリングを被覆するのに使用されることが可能である。
　【００３０】
　当業者は、例示的かつ非制限的に、密度、厚さ、重量および通気性などの要求値が、正しい布タイプ、構造および機械設定を選択することにより提供されることが可能であることが分かる。
　【００３１】
　当業者は、メリヤス生地、織布または編組布を形成するために、ポリ（ｐ−フェニレン−２，６−ベンゾビスオキサゾール）繊維紡績糸またはマルチフィラメントポリ（ｐ−フェニレン−２，６−ベンゾビスオキサゾール）繊維が使用されることが可能であることも分かる。糸横断面当たりの繊維の数、糸のメートル番手、繊維直径および、ステープルファイバーの場合にはステープル長が、被覆材料の要求値を満足するために、選択または変更されることが可能である。糸横断面当たりの繊維の数は、４０００〜４０であり、例えば２０００〜４０であり、さらには、１０００〜４０でさえもあることもある。メートル番手は、０．５〜９０で選択され、例えば０．７〜７０で選択されることが可能である。ステープル長は、２０〜２００ｍｍである。糸のメートル番手は、この糸の１グラムにより提供される、メートル単位での糸の長さである。
　【００３２】
　他の繊維特性例えばクリンプおよび／または糸特性例えば捩れ方向、ＳまたはＺ、単糸または諸撚糸、捩れおよびトワインの数なども、被覆材料により要求される要求値の関数として選択されることが可能である。捩れおよび／またはトワインの数は、１０〜１０００回転毎メートル、最良には２０〜５００、さらには、５０〜２５０でさえある。
　【００３３】
　前述のすべての布は、加熱、湾曲または焼戻しの間に高温ガラス板に接触する工具および機械部品を被覆するのに使用されることが可能である。このような工具を被覆することにより、布は、工具と高温ガラス板と間に挿入される。このような工具は、例えば、炉を通過してガラス板を搬送するローラ、ガラスがプレス成形あるいは落下されるのに使用されか、または、炉の加熱ゾーン、湾曲ゾーンまたは焼戻しゾーン内でガラスを担持するシャットルリングである。ガラス板を湾曲するためにガラス板を押圧する型も、工具として理解される。本発明の布は、工具とガラス板との接触の間にガラス板から導出される熱を減少させる。さらに、本発明の布は、ガラスと工具との接触の間に機械的作用に対して十分に抗する。
　【００３４】
　【発明の実施の形態】
　本発明は、以下、添付図面を参照して詳細に説明される。
　【００３５】
　単一ベッドよこ編構造の図である図１に、「単一ジャージー１／３」と称せられる、本発明の１つの実施例が示されている。ニードルベッド内のすべてのニードルは、３つごとに群分けされている。各ニードル群１４の各第１のニードル１１は、第１の糸１５を編成する。各ニードル群１４の各第２のニードル１２は、ダニの糸１６を編成する。各ニードル群の第３のニードル１３は、第３の糸１７を編成する。メリヤス生地は、このようにして、３つの糸１５、１６および１７を使用することにより、形成される。本発明のメリヤス生地は、ゲージ１２の円形編機を使用することにより、そして、糸１５、１６および１７のためにポリ（ｐ−フェニレン−２，６−ベンゾビスオキサゾール）繊維紡績糸を使用することにより、形成される。これらのポリ（ｐ−フェニレン−２，６−ベンゾビスオキサゾール）繊維紡績糸は、メートル番手３４を有する。
　【００３６】
　メートル番手は、「Ｘ」のメートル番手を有する糸が、１グラムの糸が「Ｘ」メーターの長さを有することを特徴とすることを意味する。
　【００３７】
　本発明の代替実施例が、０．５〜９０のメートル番手を有するポリ（ｐ−フェニレン−２，６−ベンゾビスオキサゾール）繊維マルチフィラメント糸、または、例えば０．５〜９９の１つの異なるメートル番手を有するポリ（ｐ−フェニレン−２，６−ベンゾビスオキサゾール）繊維紡績糸を使用することにより、形成されることは明白である。他の編成構造、例えば単一ジャージー１／２および単一ジャージー１／４も、使用されることが可能である。５〜３２のゲージを有する円形または平形のよこ編機である他の機械も、使用されることか可能である。
　【００３８】
　２重ベッド横編み構造の概略図を示す図２には、リブ構造すなわちゴム編構造である別の１つの実施例が示されている。２つのポリ（ｐ−フェニレン−２，６−ベンゾビスオキサゾール）繊維マルチフィラメント糸２１が、前部ニードルベッド２３のニードル２２および後部ニードルベッド２４のニードル２１上で交番的にステッチを行う。この編成構造を使用する１つの実施例が、ゲージ１６を有する円形２重ベッド編機上で、メートル番手３６のポリ（ｐ−フェニレン−２，６−ベンゾビスオキサゾール）繊維マルチフィラメント糸を使用して、形成される。
　【００３９】
　０．５〜９０のメートル番手を有する、紡績糸またはマルチフィラメント糸である他のポリ（ｐ−フェニレン−２，６−ベンゾビスオキサゾール）繊維糸も、使用されることが可能である。５〜３２のゲージを有する２重ベッドよこ編機が、代替実施例を形成するのに使用されることが可能である。
　【００４０】
　図３は、本発明の別の１つの実施例を示す。図３は、単一ベッドたてメリヤスの一部を示し、この場合、ステッチは、互いに隣接するステッチウェール３１の間で互いに移送される。これらの移送は、ステッチウェールゾーン３２内で適用され、一方、ステッチウェールゾーン３３内ではステッチウェールとステッチウェールと間に接続は形成されない。ステッチウェールゾーン３２と３３とを交番することにより、そして、左側の隣接ステッチウェールへと右側の隣接ステッチウェールへとに交番して、ステッチウェールゾーン３２のための移送を行なうことにより、多角形開口を有する単一ベッドたてメリヤスが形成される。メートル番手３６を有するポリ（ｐ−フェニレン−２，６−ベンゾビスオキサゾール）繊維マルチフィラメント糸が、単一ベッドたて編機ゲージ１２上で本発明の１つの実施例を形成するのに使用される。
　【００４１】
　０．５〜９０のメートル番手を有する、紡績糸またはマルチフィラメントである他のポリ（ｐ−フェニレン−２，６−ベンゾビスオキサゾール）繊維糸が、使用されることが可能である。
　【００４２】
　５〜２２のゲージを有する２重ベッドよこ編機が、代替実施例を形成するのに使用されることが可能である。同様に２重ベッド構造において、互いに隣接するステッチウェールとステッチウェールとの間の移送が、多角形開口を有する２重ベッド構造を形成するのに使用されることが可能である。
　【００４３】
　本発明の被覆材料を形成するために、編織布のただ一つの側が、ポリ（ｐ−フェニレン−２，６−ベンゾビスオキサゾール）繊維を含んで成るか、または、ポリ（ｐ−フェニレン−２，６−ベンゾビスオキサゾール）繊維が、異なる含量で布の両側に存在するだけで充分である。
　【００４４】
　異なる含量のポリ（ｐ−フェニレン−２，６−ベンゾビスオキサゾール）繊維を含んで成る２つの表面を有するたて編構造を形成するのに使用される編成構造の概念図の詳細が、図４に示されている。２つの互いに隣接するウェールが、互いに接続されている１つのウェール部分の概念図である。図中、布の前部外側の個所で見える糸４１が、前部ニードルベッド４２のニードル上でのみ編成され、一方、メリヤス生地の後部外側の個所で見える糸４３は、後部ニードルベッド４４のニードル上でのみ編成されるのが分かる。この場合、ステッチウェールとステッチウェールとの間の相互移送が、見られることが可能であることは明白である。ステッチウェール４５を形成した後、糸４１は、ステッチウェール４６に移送され、この場所で糸４１は、順番にステッチを形成する。同一のことが、糸４３においても行われる。次いで、逆の活動が行われ、このようにして、互いに隣接するステッチウェールとステッチウェールとの間の接続が形成される。
　【００４５】
　メリヤス生地を形成するために、２つの異なる糸が、適用される。図４に示されているように、前部ニードルベッド上で編成された糸１２は、７０重量％のポリ（ｐ−フェニレン−２，６−ベンゾビスオキサゾール）繊維と、ＡＩＳＩ　３１６Ｌの合金タイプの３０重量％のステンレススチール繊維とのブレンド糸である。前部外面を形成するのに使用される糸１２は、１４３テックスを有し、糸１４は、１００％ポリ（ｐ−フェニレン−２，６−ベンゾビスオキサゾール）繊維であり、紡績糸は、メートル番手３４を有する。代替的に、ＡＩＳＩ　３１６Ｌ合金のステンレススチールから成り、７．５のメートル番手を有する、１００％金属繊維の糸が、糸１４として使用されることも可能である。
　【００４６】
　単一ベッド編成構造または２重ベッド編成構造である、他のたて編構造が、代替実施例を形成するのに使用されることが可能である。例えば、インレイ糸技術または落下板技術が、互いに隣接するウェールとウェールとを互いに接続するのに使用されることが可能である。
　【００４７】
　本発明の別の１つの実施例が、例えば、図５に示されている「朱子製織構造」と称せられる製織構造を使用して、ポリ（ｐ−フェニレン−２，６−ベンゾビスオキサゾール）繊維マルチフィラメント糸を製織することにより、形成される。よこ糸５０１および５０２が、たて糸５０５および５０６の上に、布５１０の前側に見られる。よこ糸５０１および５０２は、たて糸５０７および５０８の後方に位置し、依然として、たて糸５０７および５０８は、布の裏側５１１上に見られる。よこ糸５０３および５０４は、たて糸５０５および５０６の後方に位置し、従って、裏側５１１上に見られ、一方、よこ糸５０３および５０４は、たて糸５０７および５０８の上に位置し、従って、よこ糸５０３および５０４は、前側５１０上に見られる。
　【００４８】
　本発明の１つの実施例が、メートル番手３６を有するポリ（ｐ−フェニレン−２，６−ベンゾビスオキサゾール）繊維マルチフィラメント糸を使用して形成される。
　【００４９】
　他の製織構造、例えば平織構造、サテン構造、綾織構造が、本発明の代替実施例を形成する。
　【００５０】
　０．５〜９０のメートル番手を有する、紡績糸またはマルチフィラメントである、他のポリ（ｐ−フェニレン−２，６−ベンゾビスオキサゾール）繊維糸が、使用されることが可能である。
【図面の簡単な説明】
　【図１】
　単一ジャージー１／３メリヤス生地の拡大図である。
　【図２】
　ゴム編み構造の概略図である。
　【図３】
　単一ベッドたて編構造の拡大図である。
　【図４】
　本発明の２重ベッドたてメリヤス生地の編成構成である。
　【図５】
　朱子（繻子）織布の図である。